(57)【要約】【課題】意図せぬ着色や色変化が抑えられており、かつ、表面抵抗値が小さくて静電気の帯電が少ない電子部品包装用のカバーテープを提供すること。【解決手段】ポリエステル樹脂を含む基材層と、シーラント層とを備え、さらに、基材層のシーラント層とは反対側の面に、ポリオールとポリイソシアネートの縮合物と、帯電防止剤と、酸化防止剤とを含む帯電防止層（厚み１μｍ以下）を備える、電子部品包装用のカバーテープ。また、電子部品が凹部に収容されたキャリアテープと、このカバーテープとを備え、電子部品を封止するようにシーラント層がキャリアテープに接着された電子部品包装体。【選択図】図１
2020121727.tif 000002
【特許請求の範囲】
【請求項１】
電子部品包装用のカバーテープであって、
ポリエステル樹脂を含む基材層と、シーラント層とを備え、
さらに、前記基材層の前記シーラント層とは反対側の面に、ポリオールとポリイソシアネートの縮合物と、帯電防止剤と、酸化防止剤とを含む帯電防止層を備え、
当該帯電防止層の厚みは1μｍ以下であるカバーテープ。
【請求項２】
請求項１に記載のカバーテープであって、
前記酸化防止剤が、フェノール系酸化防止剤およびリン系酸化防止剤からなる群より選ばれる少なくともいずれかを含むカバーテープ。
【請求項３】
請求項１または２に記載のカバーテープであって、
前記帯電防止剤が、４級アンモニウム塩構造を有する化合物を含むカバーテープ。
【請求項４】
請求項１〜３のいずれか１項に記載のカバーテープであって、
前記帯電防止層の厚みが１００ｎｍ以下であるカバーテープ。
【請求項５】
請求項１〜４のいずれか１項に記載のカバーテープであって、
前記基材層と前記シーラント層との間に、中間層を備えるカバーテープ。
【請求項６】
請求項５に記載のカバーテープであって、
前記基材層と前記中間層との間に、接着層を備えるカバーテープ。
【請求項７】
請求項１〜６のいずれか１項に記載のカバーテープであって、
前記帯電防止層側の、２５℃でのタック力が０．５Ｎ／２０ｍｍ２以下であるカバーテープ。
【請求項８】
請求項１〜７のいずれか１項に記載のカバーテープであって、
全光線透過率が８０％以上であるカバーテープ。
【請求項９】
電子部品が凹部に収容されたキャリアテープと、
請求項１〜８のいずれか１項に記載のカバーテープとを備え、
前記電子部品を封止するように前記シーラント層が前記キャリアテープに接着された電子部品包装体。
【発明の詳細な説明】
【技術分野】
【０００１】
本発明は、電子部品包装用のカバーテープおよび電子部品包装体に関する。
【背景技術】
【０００２】
電子部品を運搬、保管等する際に、しばしば、キャリアテープおよびカバーテープが用いられる。
具体的には、キャリアテープに形成された電子部品収納用の凹部に、電子部品（半導体チップ等）を入れ、その後、そのキャリアテープの上面に、カバーテープをヒートシールして電子部品を封入する。そして、それをリール状に巻き取って運搬／保管する。
【０００３】
近年の、電子部品のさらなる精密化や高度化などに伴い、カバーテープに関する様々な改良は継続的に行われている。
【０００４】
例えば、特許文献１には、基材層と、樹脂製キャリアテープにヒートシールされる接着層とを少なくとも有するカバーテープが記載されている。
特許文献１の請求項１には、このカバーテープは、基材層の接着層とは反対側の面に帯電防止層を有する旨が記載されている。また、特許文献１の請求項４には、前述の帯電防止層は、バインダー成分として、ポリウレタン系樹脂、アクリル系樹脂、ポリ塩化ビニル系樹脂、エチレン−酢酸ビニル系樹脂、ポリエステル系樹脂、ブタジエン系樹脂、スチレン系樹脂、アクリル変性ポリエステル樹脂及びこれらの組合せからなる群から選択される熱可塑性樹脂を含有する旨が記載されている。
【先行技術文献】
【特許文献】
【０００５】
【特許文献１】国際公開第２０１３／０５４８６７号
【発明の概要】
【発明が解決しようとする課題】
【０００６】
カバーテープには実用上様々な性質が求められる。
例えば、封入された電子部品の検査を容易とするため（封入された電子部品の視認性を良好とするため）、カバーテープの意図せぬ着色や色変化の抑制が求められる場合がある。
また、電子部品の破壊防止の観点から、静電気の帯電が少ないこと、カバーテープ表面（具体的には、キャリアテープとヒートシールする面とは反対側の面）の表面抵抗値が小さいこと等が求められる場合がある。
【０００７】
しかし、本発明者の知見によれば上記「意図せぬ着色や色変化が抑制されていること」「静電気の帯電が少なく、表面抵抗値が小さいこと」等の性能を高めるという点で、従来のカバーテープにはなお改善の余地があった。
【０００８】
本発明はこのような事情に鑑みてなされたものである。本発明は、意図せぬ着色や色変化が抑えられており、かつ、表面抵抗値が小さくて静電気の帯電が少ない電子部品包装用のカバーテープを提供することを目的とする。
【課題を解決するための手段】
【０００９】
本発明者らは、鋭意検討の結果、以下に提供される発明を完成させ、上記課題を解決した。
【００１０】
本発明によれば、
電子部品包装用のカバーテープであって、
ポリエステル樹脂を含む基材層と、シーラント層とを備え、
さらに、前記基材層の前記シーラント層とは反対側の面に、ポリオールとポリイソシアネートの縮合物と、帯電防止剤と、酸化防止剤とを含む帯電防止層を備え、
当該帯電防止層の厚みは1μｍ以下であるカバーテープ
が提供される。
【００１１】
また、本発明によれば、
電子部品が凹部に収容されたキャリアテープと、
上記カバーテープとを備え、
前記電子部品を封止するように前記シーラント層が前記キャリアテープに接着された電子部品包装体
が提供される。
【発明の効果】
【００１２】
本発明によれば、意図せぬ着色や色変化が抑えられており、かつ、表面抵抗値が小さくて静電気の帯電が少ない電子部品包装用のカバーテープが提供される。
【図面の簡単な説明】
【００１３】
【図１】カバーテープの層構成を説明するための図である。
【発明を実施するための形態】
【００１４】
以下、本発明の実施形態について、図面を参照しつつ、詳細に説明する。
図面はあくまで説明用のものである。図面中の各部材の形状や寸法比などは、必ずしも現実の物品と対応しない。
【００１５】
本明細書中、数値範囲の説明における「ａ〜ｂ」との表記は、特に断らない限り、ａ以上ｂ以下のことを表す。例えば、「１〜５質量％」とは「１質量％以上５質量％以下」を意味する。
【００１６】
本明細書における基（原子団）の表記において、置換か無置換かを記していない表記は、置換基を有しないものと置換基を有するものの両方を包含するものである。例えば「アルキル基」とは、置換基を有しないアルキル基（無置換アルキル基）のみならず、置換基を有するアルキル基（置換アルキル基）をも包含するものである。
本明細書における「（メタ）アクリル」との表記は、アクリルとメタクリルの両方を包含する概念を表す。「（メタ）アクリレート」等の類似の表記についても同様である。
【００１７】
＜カバーテープ＞
図１は、本実施形態の電子部品包装用のカバーテープ（カバーテープ１）の層構成を模式的に示した図である。
【００１８】
カバーテープ１は、ポリエステル樹脂を含む基材層（基材層１４）と、その片面側（図１では下側）にシーラント層１１とを備える。また、カバーテープ１は、基材層１４の、シーラント層１１とは反対側の面に、ポリオールとポリイソシアネートの縮合物と、帯電防止剤と、酸化防止剤とを含む、厚みが１μｍ以下の帯電防止層（帯電防止層１５）を備える。
なお、以下、ポリオールとポリイソシアネートの縮合物のことを、単に「縮合物」とも表記する。
【００１９】
さらに好ましくは、カバーテープ１は、基材層１４とシーラント層１１との間に、中間層１２を備える。
さらに、カバーテープ１が上記中間層１２を備える場合、基材層１４と中間層１２の間に、接着層１３が設けられていてもよい。
【００２０】
カバーテープ１の構成を、図１に示されたように、少なくとも基材層１４、シーラント層１１および帯電防止層１５を備えるように設計することで、カバーテープ１の意図せぬ着色や色変化を抑えることができ、かつ、表面抵抗値を小さくして静電気の帯電を少なくすることができる。
この理由は以下のように説明することができる。なお、以下説明は推測を含み、また、以下説明により本発明の範囲が限定されるものでもない。
【００２１】
カバーテープ１は、基材層１４の、シーラント層１１とは反対側の面に、帯電防止層１５を備える。この帯電防止層１５によりカバーテープ１の導電性が向上する。よって、カバーテープ１の表面抵抗値を小さくすることができ、静電気の帯電を抑えることができると考えられる。
【００２２】
一方、帯電防止層１５は樹脂素材としてポリオールとポリイソシアネートの縮合物（例えばポリウレタン樹脂）を含む。この縮合物のようにウレタン結合を含む化合物は一般に黄変しやすい傾向にあり、カバーテープ１の着色や色変化の点では不利とも考えられる。また、帯電防止層１５が帯電防止剤を含むことで、帯電防止剤単独で、または帯電防止剤と縮合物とが相互作用するなどして、カバーテープ１の着色や色変化が進行してしまう可能性も考えられる。特に、カバーテープ製造時の熱条件、ヒートシール条件や保管条件によっては、着色や色変化が一層進んでしまうとも考えられる。
【００２３】
しかし、帯電防止層１５は、酸化防止剤を含んでいる。よって、着色や色変化を抑えることができる。
【００２４】
以下、カバーテープ１の各層や、カバーテープ１全体としての性状などについて、具体的説明を加える。
【００２５】
［シーラント層１１］
シーラント層１１は、典型的には、熱可塑性樹脂を含む。シーラント層１１を構成するに際して適切な素材を選択することで、低タック性、良好な滑り性、十分に強いシール強度などを得ることができる。
【００２６】
シーラント層１１が含む熱可塑性樹脂は特に限定されないが、例えば、オレフィン系樹脂、スチレン系樹脂、（メタ）アクリル系樹脂などが挙げられる。なかでも、（メタ）アクリル系樹脂が、易剥離性、ヒートシール性、ブロッキング性などの点で好ましい。
【００２７】
（メタ）アクリル系樹脂は、（メタ）アクリルモノマー一種のみの単独重合体であってもよいし、二種以上の（メタ）アクリルモノマーの共重合体であってもよいし、一種または二種以上の（メタ）アクリルモノマーと、（メタ）アクリルモノマーではないモノマーとの共重合体であってもよい。
【００２８】
（メタ）アクリルモノマーとしては、例えばメチル（メタ）アクリレート、エチル（メタ）アクリレート、プロピル（メタ）アクリレート、ｎ−ブチル（メタ）アクリレート、イソブチル（メタ）アクリレート等が挙げられる。
【００２９】
（メタ）アクリルモノマーと共重合可能な単量体としては、スチレン系単量体が挙げられる。具体的には、スチレン、クロロスチレン、クロロメチルスチレン、ｔ−ブチルスチレン、ビニルトルエン等が挙げられる。
【００３０】
（メタ）アクリル系樹脂の具体例としては、ポリメチル（メタ）アクリレート、ポリエチル（メタ）アクリレート、ポリブチル（メタ）アクリレート、メチル（メタ）アクリレート−ブチル（メタ）アクリレート共重合体、メチル（メタ）アクリレートとスチレンとのランダム、ブロック又はグラフト共重合体、エチル（メタ）アクリレートとスチレンとのランダム、ブロック又はグラフト共重合体等が挙げられる。膜形成性等の点から、特に、スチレンとの共重合体を好ましく使用することができる。
【００３１】
（メタ）アクリレートとスチレン系単量体との共重合体における、スチレン系構造単位の含有率は、膜形成性、膜の均一性、所望の易剥離性などに応じて、適宜設定すればよい。例えば、スチレン含有率は０〜３０質量％、より好ましくは０〜２０質量％である。
【００３２】
一態様として、シーラント層１１は、導電性微粒子を含んでもよい。こうすることで、例えばカバーテープをキャリアテープから剥離する際に発生する静電気の帯電を抑える等の効果を期待することができる。
【００３３】
導電性微粒子は、例えば、アンチモンドーピング酸化錫を表面にコーティングした硫酸バリウム粒子又は二酸化ケイ素粒子であることができる。
アンチモンドーピング酸化錫は、イオンドーピング法により、酸化錫中の酸素原子をアンチモン原子で置換することにより得られる。
アンチモンドーピング酸化錫を、硫酸バリウム粒子又は二酸化ケイ素粒子上に、体積抵抗率が５００Ω・ｍ以下、好ましくは１００Ω・ｍ以下となるようにコーティングした微粒子を、好適に使用することができる。
【００３４】
アンチモンドーピング酸化錫を、微粒子上にコーティングして用いることにより、安価で、均一な微小粉末が得られる。特に、屈折率が１．６程度とされる硫酸バリウム粒子、又は屈折率１．５程度とされる二酸化ケイ素粒子上にコーティングした場合、核となる粒子のメジアン径が０．３μｍ以下、より好ましくは０．２μｍ以下、さらには０．１μｍ以下とすることにより、粒子が可視光を拡散しなくなる。これにより、高い透明性を確保することができる。
ここで、メジアン径とは、レーザー回折散乱法により測定される粒径分布を体積累積分布で表したときの５０％粒径のことである。
【００３５】
導電性微粒子として、アンチモンドーピング酸化錫をコーティングした硫酸バリウム粒子又は二酸化ケイ素粒子を使用し、これを、熱可塑性樹脂（好ましくは（メタ）アクリル系樹脂）中に分散させることにより、少量の導電性微粒子で、高い帯電防止特性を得やすい。すなわち、シーラント層１１を薄く設定することができ、また、透明性が損なわれない。
また、ポリスチレン製又はポリカーボネート製キャリアテープとヒートシールしたときに、良好なシール強度及び剥離強度を達成し、優れた密封性と易剥離性とを両立することができる。
【００３６】
シーラント層１１が導電性微粒子を含む場合、熱可塑性樹脂（（メタ）アクリル系樹脂等）と導電性微粒子との質量比は、透明性と帯電防止性能との両立の点から、例えば、熱可塑性樹脂１００質量部に対し、導電性微粒子１０〜４００質量部である。
【００３７】
シーラント層１１の厚みは、例えば１〜３０μｍ、好ましくは２〜２０μｍ、より好ましくは３〜１５μｍである。
シーラント層１１の厚みが１μｍ以上であることで、十二分なシール性を担保することができる。また、シーラント層１１の厚みが３０μｍ以下であることで、カバーテープ１の剛性が高くなりすぎない。これにより、シール後のキャリアテープに対して捻り応力がかかった場合でも、カバーテープ１がキャリアテープの変形に追従しやすい。よって、カバーテープ１がキャリアテープから意図せず剥離してしまうことを抑制することができる。さらに、シーラント層１１の厚みが３０μｍ以下であることで、ヒートシール時に溶融した樹脂の「染み出し」が抑えられるという利点もある。
【００３８】
シーラント層１１の表面抵抗率は、２２℃、４０％ＲＨ下において、好ましくは１０５〜１０１２Ω／□ある。また、２３±５℃、１２±３％ＲＨ下において、５０００Ｖから９９％減衰するまでに要する電荷減衰時間は１秒以下である。
表面抵抗率や電荷減衰時間が適度な値であることで、静電気が除電されやすくなり、また、外部からの通電を抑えることもできる。
表面抵抗率や電荷減衰時間は、米国の軍規格であるＭＩＬ−Ｂ−８１７０５Ｃに準拠して測定することができる。
【００３９】
シーラント層１１には、その他添加成分として、必要に応じて分散安定剤、界面活性剤、ブロッキング防止剤等の添加剤を含有させることができる。
シーラント層１１中のその他添加成分の量は、添加目的に応じて適宜調整すればよい。典型的には、シーラント層１１全体に対して０．０１〜１０質量％程度の範囲で調整すればよい。
【００４０】
ヒートシール層は、例えば以下の中間層１２の片面に、グラビアコート法、エアドクターコート法、ブレードコート法、ナイフコート法、ロッドコート法、ダイレクトロールコート法、リバースロールコート法、スライドコート法、スロットオリフィルコート法等のコーティング方法により形成することができる。
【００４１】
［中間層１２］
カバーテープ１において、中間層１２の存在は任意である。しかし、中間層１２が存在することで、カバーテープ１全体としてのクッション性、耐衝撃性などを高めうる。ここで、「クッション性」とは、例えば、ヒートシール時の圧力を均一に分散させることに優れていることを意味する。
【００４２】
中間層１２を構成する材料の具体例としては、ポリエステル系樹脂、ポリアミド系樹脂、ポリオレフィン系樹脂、ポリアクリレート系樹脂、ポリメタアクリレート系樹脂、ポリイミド系樹脂、ポリカーボネート系樹脂、ＡＢＳ樹脂等が挙げられる。中でも、適度なクッション性、耐衝撃性、透明性などの観点から、ポリオレフィン系樹脂が好ましく、ポリエチレン樹脂がより好ましい。
【００４３】
中間層１２は、種々の添加剤を含んでもよい。
カバーテープ１が中間層１２を備える場合、中間層は１層のみであってもよいし、２層以上であってもよい。
中間層１２を、フィルム材料を用いて形成する場合、そのフィルムは、未延伸フィルムであってもよいし、一軸方向又は二軸方向に延伸されたフィルムであってもよい。カバーテープの機械的強度を一層向上させる観点からは、一軸方向又は二軸方向に延伸されたフィルムであることが好ましい。
【００４４】
中間層１２の厚さは、所望の性能に基づき適宜調整すればよい。例えば１０〜４０μｍ、好ましくは１５〜３０μｍとすることができる。
【００４５】
［接着層１３］
接着層１３は、例えばカバーテープ１が中間層１２を備える場合に、中間層１２と基材層１４とを貼り合せるために設けられる。
【００４６】
接着層１３を形成するための材料としては、一般に、ポリエステルポリオールやポリエーテルポリオールなどのポリオールと、イソシアネート化合物とを組み合わせたもの等を使用することができる。
また、例えば、公知の溶剤系または水系のアンカーコート剤を使用することができる。より具体的には、イソシアネート系、ポリウレタン系、ポリエステル系、ポリエチレンイミン系、ポリブタジエン系、ポリオレフィン系、アルキルチタネート系などのアンカーコート剤を挙げることができる。
さらに、ウレタン系のドライラミネート用接着樹脂などを挙げることもできる。
【００４７】
なお、中間層１２および／または基材層１４の接着面にコロナ処理を施すことにより、密着性をより向上させることができる。このコロナ処理の条件は適宜調整すればよい。
【００４８】
接着層１３の厚みは、好ましくは０．００１〜１０μｍ、より好ましくは０．０１〜５μｍである。適度な厚みとすることで、十分な接着性を得つつ、視認性の低下などを抑えることができる。
【００４９】
［基材層１４］
基材層１４は、ポリエステル樹脂を含む限り、特に限定されない。
ポリエステル樹脂は、機械的強度の観点で好ましい。すなわち、基材層１４を、ポリエステル樹脂を含む材料で構成することで、キャリアテープに対してカバーテープ１を接着するとき、外力が加わったときなどに、十二分に耐えうる機械的強度を得やすい。また、キャリアテープにカバーテープ１をヒートシールする際の熱に強いという側面もある。  
【００５０】
ポリエステル樹脂の具体例としては、ポリエチレンテレフタレート、ポリブチレンテレフタレート、ポリエチレンナフタレートやこれらの誘導体等が挙げられる。性能（特に機械的強度）とコストの両立の点から、ポリエチレンテレフタレート（ＰＥＴ）が好ましい。
【００５１】
基材層１４を、フィルムを用いて形成する場合、そのフィルムは、未延伸フィルムであってもよいし、一軸方向又は二軸方向に延伸されたフィルムであってもよい。カバーテープ１の機械的強度を一層向上させる観点からは、一軸方向又は二軸方向に延伸されたフィルムであることが好ましい。
【００５２】
基材層１４は、種々の添加剤を含んでもよい。
【００５３】
基材層１４の厚さは特に限定されないが、好ましくは５μｍ以上であり、より好ましくは１０μｍ以上である。また、基材層１４の厚さは、好ましくは５０μｍ以下であり、より好ましくは４０μｍ以下である。
基材層１４の厚さが５０μｍ以下であることで、カバーテープ１の剛性が大きくなりすぎない。これにより、シール後のキャリアテープに対して捻り応力がかかった場合でも、カバーテープ１がキャリアテープの変形に追従しやすい。よって、カバーテープがキャリアテープから意図せず剥離してしまうことを抑制することができる。
基材層１４の厚さが５μｍ以上であることで、カバーテープ１の機械的強度を十二分に良好なものとすることができる。よって、例えばキャリアテープからカバーテープ１を高速で剥離する場合でも、カバーテープが破断してしまうことを抑制することができる。
【００５４】
［帯電防止層１５］
帯電防止層１５は、通常、カバーテープ１の一方の最表面に存在する。こうすることで、カバーテープ１の表面抵抗値を一層小さくしやすい。
【００５５】
カバーテープ１に帯電防止層１５を設ける（特に、後述のようにナノメートルオーダーの厚みの帯電防止層１５を設ける）にあたっては、例えば、（１）ポリオールとポリイソソアネートの縮合物（典型的にはポリウレタン樹脂）と、帯電防止剤と、酸化防止剤とを、適当な溶媒に溶解または分散させ、（２）それを基材層１４の表面に塗布し、（３）そして溶媒を乾燥させるという手順で帯電防止層１５を設けることができる。
または、上記（１）で、ポリオールとポリイソソアネートの縮合物ではなく、ポリオールとポリイソシアネートを用い、溶媒乾燥後に縮合反応させるようにしてもよい。
【００５６】
一態様として、ポリオールとポリイソソアネートの縮合物は、ポリウレタン樹脂である。
ポリウレタン樹脂は、好ましくは、ポリエステルポリオール等のポリオール、有機ジイソシアネート化合物、および必要に応じて活性水素基を有する鎖延長剤を原料として得ることができる。ポリウレタン樹脂の数平均分子量は好ましくは５０００〜１０００００、ウレタン結合含有量は好ましくは５００〜４０００当量／１０６ｇ、重合性二重結合含有量は一分子当たり好ましくは平均１．５〜３０個である。
【００５７】
ポリエステルポリオール等のポリオールとしては、両末端が水酸基であり分子量が５００〜１００００であるジオールが望ましい。ポリエステルポリオール等は、ジカルボン酸成分が少なくとも６０モル％以上、望ましくは７０モル％以上が芳香族ジカルボン酸よりなることが好ましい。
また、ポリエーテルポリオール、ポリオレフィンポリオールなども必要に応じて、これら単独で、または、ポリエステルポリオールと共に、使用することができる。
【００５８】
有機ジイソシアネート化合物は、特に限定されない。例えば、ヘキサメチレンジイソシアネート、テトラメチレンジイソシアネート、３，３'−ジメトキシ−４，４'−ビフェニレンジイソシアネート、ｐ−キシリレンジイソシアネート、ｍ−キシリレンジイソシアネート、１，３−ジイソシアネートメチルシクロヘキサン、４，４'−ジイソシアネートジシクロヘキサン、４，４'−ジイソシアネートシクロヘキシルメタン、イソホロンジイソシアネート、２，４−トリレンジイソシアネート、２，６−トリレンジイソシアネート、ｐ−フェニレンジイソシアネート、ジフェニルメタンジイソシアネート、ｍ−フェニレンジイソシアネート、２，４−ナフタレンジイソシアネート、３，３'−ジメチル−４，４'−ビフェニレンジイソシアネート、４，４'−ジイソシアネートジフェニルエーテル、１，５−ナフタレンジイソシアネート等が挙げられる。
【００５９】
必要に応じて使用される活性水素基を有する鎖延長剤としては、例えば、エチレングリコール、プロピレングリコール、ネオペンチルグリコール、２，２−ジエチル−１，３−プロパンジオール、ジエチレングリコール、スピログリコール、ポリエチレングリコールなどのグリコール類、ヘキサメチレンジアミン、プロピレンジアミン、ヘキサメチレンジアミンなどのアミン類が挙げられる。
【００６０】
ポリウレタン樹脂は、ポリエステルポリオール等のポリオール、有機ジイソシアネート、および必要に応じて活性水素基を有する鎖延長剤を、ポリオールと鎖延長剤との活性水素基／イソシアネート基の比で０．８〜１．３ （当量比）の配合比で反応させて得られるポリウレタン樹脂であることが好ましい。
【００６１】
ポリウレタン樹脂は、一例として、公知の方法により、溶剤中で２０〜１５０℃の反応温度で触媒の存在下あるいは無触媒で製造される。この際に使用する溶剤としては、例えば、メチルエチルケトン、メチルイソブチルケトン、シクロヘキサノン等のケトン類、トルエン、キシレンなどの芳香族炭化水素、酢酸エチル、酢酸ブチルなどのエステル類が使用できる。反応を促進するための触媒としては、アミン類、有機錫化合物等が使用される。また、溶融状態でポリエステルポリオールと有機ジイソシアネートを混練りする事によっても製造することができる。
【００６２】
ポリウレタン樹脂はラジカル重合性単量体によるグラフト化反応の効率を高めるために重合性二重結合をウレタン鎖一本当たり例えば１．５〜３０個、望ましくは２〜２０個、更に望ましくは３〜１０個含有している。この重合性二重結合の導入については、下記の３つの方法があり、これらの単独または組み合わせにおいて実施可能である。１）ポリエステルポリオール中にフマル酸、イタコン酸、ノルボルネンジカルボン酸などの不飽和ジカルボン酸を含有せしめる。２）ポリエステルポリオール中に、アリルエーテル基含有グリコールを含有せしめる。３）鎖延長剤として、アリルエーテル基含有グリコールを用いる。４）固相重合において飽和共重合ポリエステルポリオールと不飽和共重合ポリエステルポリオールの混合物を有機ジイソシアネート化合物と反応させる。
【００６３】
その他、ポリウレタンとしては「コーティング用ウレタン樹脂」「溶剤系ウレタン樹脂」などとして市販されているものも用いることができる。
【００６４】
別の態様として、ポリオールとポリイソソアネートの縮合物において、ポリオールは、２以上のヒドロキシ基を有する（メタ）アクリル系樹脂であり得る（以下、２以上のヒドロキシ基を有する（メタ）アクリル系樹脂のことを単に「（メタ）アクリル系樹脂」とも表記する）。
【００６５】
（メタ）アクリル系樹脂は、典型的には、ヒドロキシ基含有（メタ）アクリレートに由来する構造単位を含む。ヒドロキシ基含有（メタ）アクリレートとしては、２−ヒドロキシエチル（メタ）アクリレート、ヒドロキシプロピル（メタ）アクリレート、ヒドロキシブチル（メタ）アクリレート等の、ヒドロキシアルキル（メタ）アクリレート等の、ヒドロキシアルキル（メタ）アクリレートを挙げることができる。
【００６６】
（メタ）アクリル系樹脂は、ヒドロキシ基を含まない（メタ）アクリレートに由来する構造単位を含んでもよい。ヒドロキシ基を含まない（メタ）アクリレートとしては、一般式ＣＨ２＝ＣＲ−ＣＯＯ−Ｒ'で表されるモノマー（Ｒは水素原子またはメチル基、Ｒ'はアルキル基、単環または多環のシクロアルキル基、アリール基、またはアラルキル基）を挙げることができる。このモノマーの具体例としては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、イソデシル（メタ）アクリレート、ｎ−ラウリル（メタ）アクリレート、ｎ−ステアリル（メタ）アクリレート、フェニル（メタ）アクリレート、ベンジル（メタ）アクリレート等が挙げられる。
【００６７】
（メタ）アクリル系樹脂は、（メタ）アクリル酸に由来する構造単位を含んでもよい。
【００６８】
（メタ）アクリル系樹脂は、（メタ）アクリル系モノマーと、シリコーン系マクロモノマーとの共重合体であってもよい。この（メタ）アクリル系樹脂は、（メタ）アクリル系モノマーと、シリコーン系マクロモノマーとの共重合反応により、（メタ）アクリル系樹脂中の側鎖、片末端もしくは両末端部位がシリコーン変性している共重合体であることができる。
このような（メタ）アクリル系樹脂を得る方法しては、前述のような（メタ）アクリル系モノマーと、シリコーンの末端に（メタ）アクリロイル基を有するシリコーン系マクロモノマーとを、ラジカル反応にてグラフト共重合させる方法等を挙げることができる。
（メタ）アクリル系樹脂が、（メタ）アクリル系モノマーと、シリコーン系マクロモノマーとの共重合体である場合、樹脂中のシリコーン系マクロモノマー成分の含有量は、１〜８０質量％が好ましく、５〜７０質量％がより好ましい。
【００６９】
帯電防止層１５が含む帯電防止剤の種類は特に限定されない。例えば公知の帯電防止剤を用いることができる。例えば、リチウム塩、ポリアミド系コポリマー、ポリオレフィンとポリエーテルのブロックポリマー、ポリエチレンエーテル及びグリコールからなるポリマー、カリウムアイオノマーなどのカルボン酸塩基含有ポリマー、第４級アンモニウム塩基含有ポリマー、酸化錫、酸化亜鉛、酸化チタン等の金属フィラー、ポリエチレンジオキシチオフェン／ポリスチレンスルホン酸（ＰＥＤＯＴ／ＰＳＳ）等のチオフェン系導電性ポリマーなどが挙げられる。
【００７０】
本実施形態では、十二分な導電性または帯電防止性能、他成分との相性などの点で、帯電防止剤は４級アンモニウム塩構造を有する化合物（より具体的には、上記の第４級アンモニウム塩基含有ポリマーなど）を含むことが好ましい。
４級アンモニウム塩構造を有する化合物（第４級アンモニウム塩基含有ポリマー）としては、例えば、アクリット１ＳＸ−３０００（大成ファインケミカル社製）、Ｈ６１００、Ｈ６１００Ｍ、Ｈ６５００（三菱ケミカル社製）、コルコートＮＲ１２１Ｘ、コルコートＮＲ１２１Ｘ−９ＩＰＡ（コルコート社製）、ユニレジンＡＳ−１０／Ｍ、ユニレジンＡＳ−１２／Ｍ、ユニレジンＡＳ−１５／Ｍ、ユニレジンＡＳＨ２６（新中村化学社製）、ＵＶ−ＡＳＨＣ−０１（日本化成社製）等を挙げることができる。
【００７１】
帯電防止剤の量は、特に限定されず、所望の帯電防止性と他の性能とのバランス等により適宜設定すればよい。具体的には、帯電防止剤の量は、帯電防止層１５全体に対して例えば１０〜９０質量％、好ましくは２０〜７０質量％、より好ましくは３０〜６０質量％である。帯電防止剤の量を適切に調整することで、十分な透明性などを得つつ、十二分な帯電防止性を得ることができる。また、着色や色変化を一層抑えられる。
【００７２】
帯電防止層１５が含む酸化防止剤の種類は特に限定されず、酸化防止剤として知られている公知の酸化防止剤を用いることができる。
本実施形態では、他成分との相性などの点で、酸化防止剤はフェノール系酸化防止剤およびリン系酸化防止剤からなる群より選ばれる少なくともいずれかを含むことが好ましい。
【００７３】
フェノール系酸化防止剤としては、例えばヒンダードフェノール系酸化防止剤を挙げることができる。より具体的には、ジブチルヒドロキシトルエン（ＢＨＴ）、２，２'−メチレンビス（４−メチル−６−ｔｅｒｔ−ブチルフェノール）、ペンタエリトリトール＝テトラキス［３−（３'，５'−ジ−ｔｅｒｔ−ブチル−４'−ヒドロキシフェニル）プロピオナート］等が挙げられる。
また、ヒンダードフェノール系酸化防止剤以外のフェノール系酸化防止剤としては、例えば、水酸基を挟むように位置する置換基の一方がメチル基等に置換されているセミヒンダード型のフェノール系酸化防止剤や、水酸基を挟む２つの置換基の双方がメチル基等に置換されているレスヒンダード型のフェノール系酸化防止剤が挙げられる。
【００７４】
フェノール系酸化防止剤としては市販のものを用いてもよい。例えば、ＢＡＳＦ社から、商品名「Ｉｒｇａｎｏｘ」シリーズとして市販されているものを用いることもできる。
【００７５】
リン系酸化防止剤の例としては、トリス（２，４−ジ−ｔ−ブチルフェニル）フォスファイト、及びテトラキス（２，４−ジ−ｔ−ブチルフェニル）−４，４'−ビフェニレンフォスファイト等のフォスファイト系化合物が挙げられる。
リン系酸化防止剤としては、例えば、ＢＡＳＦ社から、商品名「Ｉｒｇａｆｏｓ」シリーズとして市販されているものを用いることもできる。
【００７６】
フェノール系酸化防止剤とリン系酸化防止剤を併用することで、着色や色変化を一層低減することができる。この詳細は不明であるが、各々で酸化防止のメカニズムが異なるため、両者が独立して働く、かつ／または、相乗的な効果が生じているからであると考えられる。
【００７７】
帯電防止層１５中の酸化防止剤の量は、帯電防止層１５全体に対して、例えば０．０１〜１質量％、好ましくは０．１〜０．５質量％である。酸化防止剤の量を適切に調整することで、他の性能とバランスをとりつつ、十分な透明性を得ることができる。
【００７８】
既に述べたように、帯電防止層１５の厚みは、１μｍ以下である。帯電防止層１５の厚みは、比較的薄いことが好ましい。具体的には、帯電防止層１５の厚みは、好ましくは１００ｎｍ以下、より好ましくは５０ｎｍ以下、さらに好ましくは３０ｎｍ以下である。下限は特にないが、製造しやすさ等の点から、例えば５ｎｍ以上である。
帯電防止層１５の厚みが比較的薄いことにより、カバーテープ１をキャリアテープにヒートシールする際、帯電防止層１５の一部が溶解してヒートシール装置を汚染することを低減しうる。
【００７９】
「ヒートシール装置の汚染低減」という観点では、帯電防止層１５（通常、カバーテープ１の一方の最表面に存在）の「タック力」が比較的小さくなるように帯電防止層１５を設計することも好ましい。具体的には、カバーテープ１における帯電防止層１５が存在する側の、２５℃でのタック力は、好ましくは０．５Ｎ／２０ｍｍ２以下、より好ましくは０．３Ｎ／２０ｍｍ２以下である。
なお、タック力の下限値は、例えば０であり、具体的には０．０１Ｎ／２０ｍｍ２以上である。
タック力の大きさは、帯電防止層１５を形成するための材料を適切に選択したり、帯電防止層１５に滑剤および／または離型剤を含めたりすることで調整可能である。滑剤および／または離型剤として具体的には、脂肪酸アマイド、エルカ酸アミド、エチレンビス脂肪酸アミド、脂肪酸、エステル化合物などが挙げられる。
【００８０】
２５℃におけるタック力は、タッキング試験機ＴＡＣ−１０００（株式会社レスカ製）で測定可能である。測定条件は、押印時間２０ｓｅｃ、引上げ速度１０ｍｍ／ｓ、荷重２５００ｇｆ（２４．５Ｎ）、プローブ、ステージ温度２５℃とすることができる。
【００８１】
［全光線透過率］
十二分な視認性を得る観点から、カバーテープ１の全光線透過率は、好ましくは７０％以上、より好ましくは７５％以上、さらに好ましくは８０％以上である。この値は基本的には１００％に近いことが好ましいが、現実的な設計としては通常９５％以下である。
なお、全光線透過率は、ＪＩＳ  Ｋ  ７１０５（１９８１）に準じて測定することができる。
【００８２】
＜カバーテープの製造方法＞
カバーテープ１の製造方法は特に限定されず、公知の方法を適宜適用して製造すればよい。カバーテープ１は、例えば、押出法、共押出法、ラミネート法（ウェットまたはドライ）、塗布法、これらの組合せなどにより製造することができる。
【００８３】
＜電子部品包装体＞
電子部品が凹部に収容されたキャリアテープと、上述のカバーテープ１とをヒートシールすることで、電子部品包装体を製造することができる。
より具体的には、以下のような手順で、電子部品を封止するように、カバーテープ１のシーラント層１１がキャリアテープに接着された電子部品包装体を得ることができる。
（１）電子部品が凹部に収容されたキャリアテープを準備する。
（２）カバーテープ１を用いて、上述のキャリアテープの開口部全面を覆う（このとき、シーラント層１１の側がキャリアテープと接触するようにする）。
（３）ヒートシール処理を施す。
【００８４】
ヒートシールの具体的なやり方や条件は、カバーテープ１がキャリアテープに十分強く接着する限り特に限定されない。典型的には、公知のテーピングマシンを用い、温度１００〜２４０℃、荷重０．１〜１０ｋｇｆ（０．９８〜９８Ｎ）、時間０．０００１〜１秒の範囲内で行うことができる。
【００８５】
得られた電子部品包装体は、例えば、リールに巻かれ、その後、電子部品を電子回路基板等に実装する作業領域まで搬送される。リールの素材は、金属製、紙製、プラスチック製などであることができる。
電子部品包装体が作業領域まで搬送された後、カバーテープ１をキャリアテープから剥離し、収容された電子部品を取り出す。
【００８６】
収容される電子部品は、特に限定されない。半導体チップ、トランジスタ、ダイオード、コンデンサ、圧電素子、光学素子、ＬＥＤ関連部材、コネクタ、電極など、電気・電子機器の製造に用いられる部品全般を挙げることができる。
【００８７】
以上、本発明の実施形態について述べたが、これらは本発明の例示であり、上記以外の様々な構成を採用することができる。また、本発明は上述の実施形態に限定されるものではなく、本発明の目的を達成できる範囲での変形、改良等は本発明に含まれる。
【実施例】
【００８８】
本発明の実施態様を、実施例および比較例に基づき詳細に説明する。なお、本発明は実施例に限定されるものではない。
【００８９】
＜帯電防止層形成用の塗布液の準備＞
素材として以下を準備した。
・ポリオール１：アクリディックＡ８０１（ＤＩＣ株式会社製、アクリル系ポリオール）
・ポリオール２：バーノックＤＥ−１４０（ＤＩＣ株式会社製、ポリエステル系ポリオール）
・ポリイソシアネート：デュラネート２４Ａ−１００（旭化成社製）
・酸化防止剤１：Ｉｒｇａｎｏｘ１０７６（ＢＡＳＦ社製、フェノール系）
・酸化防止剤２：Ｉｒｇａｎｏｘ１６８（ＢＡＳＦ社製、リン系）
・帯電防止剤：アクリット１ＳＸ−３０００（大成ファインケミカル社製、４級アンモニウム塩タイプ帯電防止ポリマー）
・潤滑剤：スリパックスＥ（三菱ケミカル社製、脂肪酸アマイド）
【００９０】
上記素材を後掲の表１に記載の量で配合し、また、酢酸エチル溶剤を適量用い、帯電防止層形成用の塗布液を調製した。酢酸エチル溶剤の量は、後述の塗布厚みを踏まえて適宜調整した。
【００９１】
＜カバーテープの製造＞
以下手順によりカバーテープを製造した。
【００９２】
（１）密度０．９２５の直鎖状低密度ポリエチレンフィルム（プライムポリマー社製、エボリューＳＰ２５２０、厚み２０μｍ、中間層に相当）と、二軸延伸ポリエチレンテレフタレートフィルム（東洋紡社製、Ｅ７４１５、片面帯電防止・片面コロナ処理タイプ、厚み１２μｍ、基材層に相当）のコロナ処理面とを、ポリオールと硬化剤とからなる接着剤層を介してドライラミネーションした。これにより、中間層−接着層−基材層の３層構造の積層体を得た。接着剤層の厚みは３μｍ程度であった。
【００９３】
（２）上記（１）で得られた積層体の、中間層の面に、（メタ）アクリル系樹脂（メチルメタクリレート等の共重合体）を含む塗布液を、ロールコート法により厚み１０μｍで塗布した。これによりシーラント層を形成し、シーラント層−中間層−接着層−基材層の４層構造の積層体を得た。
【００９４】
（３）上記（２）で得られた積層体の、基材層の面に、上述の帯電防止層形成用の塗布液を塗布し、適宜加熱してポリオールとポリイソシアネートとを縮合させることで、厚み３０ｎｍの帯電防止層を形成した。これにより、シーラント層−中間層−接着層−基材層−帯電防止層の５層構造の積層体を得た。
【００９５】
上記（３）で得られた積層体を適当な長さ・幅に裁断することで、カバーテープを得た。
【００９６】
＜測定、評価＞  
［着色／色変化：６０℃、９０％ＲＨ環境下に置いた後の全光線透過率］
各カバーテープを、６０℃、９０％ＲＨ環境下に２４時間置き、その後の全光線透過率を測定した。測定は、ＪＩＳ  Ｋ  ７１０５（１９８１）に準じて行った。
【００９７】
［タック力の測定］
各カバーテープの帯電防止層側の６０℃におけるタック力を、タッキング試験機ＴＡＣ−１０００（株式会社レスカ製）で測定した。測定条件は、押印時間２０ｓｅｃ、引上げ速度１０ｍｍ／ｓ、荷重２５００ｇｆ（２４．５Ｎ）、プローブ、ステージ温度６０℃とした。
【００９８】
［ヒートシール装置の汚染評価］
まず、カバーテープを、シールコテを用いて、温度：１８０℃、圧力：４ｋｇ／ｃｍ２、シールコテがカバーテープに接する一回あたりの時間：０．０５秒、ピッチ：４ｍｍの条件で、１０ｍ分、キャリアテープにシールした。
その後、綿棒を用いてシールコテの汚れをこすり、綿棒についた汚れを以下基準で３段階評価した。
・優：綿棒に目立った汚れは付着しなかった。
・良：綿棒に汚れは付着したが、そのままシールを継続して問題ない程度であった。
・不可：クリーニングが必要な程度の汚れが綿棒に付着した。
【００９９】
［表面抵抗値の測定（静電気の帯電性）］
２３℃、５０ＲＨ％で、帯電防止層側の表面抵抗値を、ＪＩＳ  Ｋ６９１１（１９９５）に準じて測定した。単位は、Ω／□である。
【０１００】
評価結果をまとめて、帯電防止層の素材配合とともに表１に示す。
表１において、表面抵抗値の表記は指数表記である。具体的には、「１Ｅ＋１０」との表記は、１×１０１０の意である。
【０１０１】
【表１】
2020121727.tif 000003
【０１０２】
表１に示されるとおり、実施例１〜５のカバーテープを、６０℃、９０％ＲＨ環境下で経時させたものの全光線透過率は大きかった。また、実施例１〜５のカバーテープのヒートシール装置の汚染は少なく、表面抵抗値は小さかった。
すなわち、シーラント層とは反対側の面に、ポリオールとポリイソシアネートの縮合物と、帯電防止剤と、酸化防止剤とを含む、厚み１μｍ以下の帯電防止層を備えるカバーテープは、意図せぬ着色や色変化が抑えられ、かつ、表面抵抗値が小さくて静電気の帯電が少ないカバーテープであることが示された。
【０１０３】
一方、比較例１のカバーテープを、６０℃、９０％ＲＨ環境下で経時させたものの全光線透過率は、実施例１〜５の水準よりも悪かった。帯電防止層が酸化防止剤を含まなかったため、ウレタン結合の分解が進んでしまったものと推測される。また、ウレタン結合の分解により、帯電防止層自体の熱安定性が低下するなどして、ヒートシール装置の汚染も引き起こしてしまったものと考えられる。
また、比較例２のカバーテープにおいては、帯電防止層が帯電防止剤を含まなかったため、表面抵抗値が大きな値であった。
【０１０４】
なお、実施例および比較例において、タック力が小さいほうが、ヒートシール装置の汚染がより低減される傾向が見られた。
【符号の説明】
【０１０５】
１    カバーテープ（電子部品包装用のカバーテープ）
１１  シーラント層
１２  中間層
１３  接着層
１４  基材層
１５  帯電防止層
【図１】
2020121727.tif 000004